(57)【要約】水不溶性ポリマーおよび感水性ポリマーを含んでなるポリマー複合材が開示される。前記感水性ポリマーは、１種または複数種のアルキレンオキシドモノマーおよび１種または複数種のエポキシ官能性モノマーから重合されたコポリマーである。前記ポリマー複合材は、湿潤時潤滑特性が向上した製品、例えばウェットシェービング器具および医療器具、例えばカテーテルなどの製造に用いることができる。前記製品は、繰り返し使用の後に潤滑性をよりよく維持できる。【特許請求の範囲】
【請求項１】
水不溶性ポリマーおよび感水性ポリマーを含んでなるポリマー複合材であって、前記感水性ポリマーが（ａ）分子あたり約２から４の炭素原子を含んでなるアルキレンオキシド化合物および（ｂ）分子あたり約４から２５の炭素原子を含んでなるエポキシ官能性化合物を含んでなるモノマーから重合されるコポリマーであり、但し前記アルキレンオキシド化合物は前記エポキシ官能性化合物と同じ化合物でないことを特徴とするポリマー複合材。
【請求項２】
前記感水性ポリマーが、少なくとも１０万ｇ／ｇモルの重量平均分子量を有する、請求項１に記載のポリマー複合材。
【請求項３】
前記感水性ポリマーが、約１００万から１０００万ｇ／ｇモルの重量平均分子量を有する、請求項２に記載のポリマー複合材。
【請求項４】
前記アルキレンオキシド化合物が、エチレンオキシド、プロピレンオキシド、ブチレンオキシドおよびこれらの混合物からなる群から選択される、請求項１に記載のポリマー複合材。
【請求項５】
前記エポキシ官能性化合物がモノエポキシドまたはジエポキシドである、請求項１に記載のポリマー複合材。
【請求項６】
前記エポキシ官能性化合物が、エピハロヒドリン、オレフィンオキシド、エポキシアルキルエーテルおよびこれらの混合物からなる群から選択される、請求項５に記載のポリマー複合材。
【請求項７】
前記コポリマーが、コポリマーの全モルに対して（ａ）約１０から９９．９モル％のアルキレンオキシド化合物および（ｂ）約０．１から９０モル％のエポキシ官能性化合物から重合されている、請求項１に記載のポリマー複合材。
【請求項８】
前記水不溶性ポリマーが、ポリエチレン、ポリプロピレン、ポリスチレン、ブタジエンスチレンコポリマー、ポリアセタール、アクリロニトリル−ブタジエン−スチレンコポリマー、エチレンビニルアセテートコポリマーおよびこれらの混合物からなる群から選択される、請求項１に記載のポリマー複合材。
【請求項９】
前記水不溶性ポリマーがポリスチレンである、請求項８に記載のポリマー複合材。
【請求項１０】
請求項１に記載のポリマー複合材から製造される製品。
【請求項１１】
パーソナルケア器具である請求項１０に記載の製品。
【請求項１２】
シェービング器具である請求項１０に記載の製品。
【請求項１３】
医療器具である請求項１０に記載の製品。
【請求項１４】
前記医療器具が、カテーテル、バルーンカテーテル、ガイドワイヤー、気管内チューブおよびインプラントからなる群から選択される、請求項１３に記載の製品。
【発明の詳細な説明】
【０００１】
発明の分野
本発明はポリマー複合材に関する。より詳細には、本発明は、水不溶性ポリマーおよび感水性アルキレンオキシド系コポリマーを含んでなるポリマー複合材に関する。
【０００２】
発明の背景
感水性ポリマー、すなわち水溶性または水膨潤性ポリマーは、皮膚と接触して使用するための種々のパーソナルケア器具および医療器具の製造に一般的に使用されている。感水性ポリマーは、水または体液などの水性流体で濡れたときに器具に潤滑性を与えるように機能する。感水性ポリマーは、所期の用途のため器具に適当な構造的特性および機械的一体性を提供するように機能する水不溶性ポリマーとともに使用されるのが典型的である。
【０００３】
パーソナルケア器具または医療器具の製造用に感水性ポリマーおよび水不溶性ポリマーの効果的な組合せを提供するために、前記両ポリマーは高度の組成的規則性を有する完成品を提供するほど十分に相溶性であることが望ましい。すなわち、両ポリマーが十分に相溶性でない場合、主に片方のポリマーまたはもう片方のポリマーのみで構成される製品の部分ができることがある。これは、機械的故障または望まれる場合の潤滑性の欠如につながりかねない。また、潤滑特性が、器具を繰り返し使用した後でも維持されることも望ましい。
【０００４】
通常、水不溶性ポリマー、例えばポリスチレンおよび感水性ポリマー、例えばポリエチレンオキシドを使用する一般的なパーソナルケア器具は、ウェットシェービング器具、すなわちカミソリである。典型的なシェービング器具は、刃部材を支持する支持構造および前記刃部材の近くにある外部皮膚係合部分を含んでなる。前記皮膚係合部分は一般的に、水不溶性ポリマーおよび感水性ポリマーのマトリックスを含んでなる複合材を含んでなる。ポリマー相溶化剤ならびに通常のシェービング助剤、例えばビタミンＥ、アロエおよび種々の低分子量ポリマーも複合材に含まれることが多い。
【０００５】
潤滑性を持つように製造できる典型的な医療器具には、例えばカテーテル、ガイドワイヤー、気管内チューブおよびインプラントがある。そのような製品は、ポリエチレン、ポリプロピレン、ポリ塩化ビニルおよびポリウレタンなどの水不溶性ポリマーから構成されていることが多い。潤滑性を導入するための様々な手法が実施されてきた。鉱物油コーティング、シリコーンおよび種々の感水性ポリマーコーティングが、医療器具の潤滑性を高めるため医療器具に塗布されてきた。さらに、潤滑性ポリマーブレンドを提供するため、ポリエチレンオキシドなどの感水性ポリマーが上記のような水不溶性ポリマーとブレンドおよび共押出されてきた。
【０００６】
ポリマー器具に潤滑性を与える当技術分野の進歩にも関わらず、共通の欠点は、比較的数少ない使用の後、器具が一般的に湿潤時潤滑特性を失うことである。米国特許第５，４５４，１６４号によれば、典型的なシェービング器具は、３回または４回までのひげ剃りしかその潤滑特性を保持しないこともある。したがって、潤滑特性が向上した製品を製造するために使用できる新規のポリマー複合材が望まれている。特に、そのような製品が、繰り返し使用した後にその潤滑特性を有意に維持することが望まれる。
【０００７】
発明の概要
本発明により、水不溶性ポリマーおよび感水性ポリマーを含んでなるポリマー複合材が提供される。前記感水性ポリマーは、１種または複数種のアルキレンオキシド化合物および１種または複数種のエポキシ官能性化合物から重合されるコポリマーである。
【０００８】
本発明により、繰り返し使用の後にその潤滑特性を維持できる潤滑時潤滑特性を有する製品を製造することが可能である。本発明のポリマー複合材が使用できる製品の例としては、シェービング器具などのパーソナルケア器具およびカテーテルなどの医療器具がある。
【０００９】
発明の詳細な説明
本明細書で使用する場合、「湿潤時潤滑」という用語は、水に暴露された際の製品の摩擦係数の減少を意味する。製品の摩擦係数測定に関する詳細は当業者に周知である。
【００１０】
本明細書で用いる場合、「感水性」という用語は、水溶性または水膨潤性を意味するが、「水溶性」という用語は少なくとも０．２重量％、好ましくは少なくとも０．５重量％のポリマーが２５℃および１気圧で蒸留水（ｐＨ＝７．０）に可溶であることを意味し、「水膨潤性」という用語は、室温、例えば２５℃で１時間水に浸漬された後、ポリマーの重量が少なくとも２％、好ましくは少なくとも５重量％増加することを意味する。
【００１１】
本発明のポリマー複合材に使用される特定の水不溶性ポリマーが重要であるわけではない。水不溶性ポリマーは、問題とする製品に所望の構造的特性および機械的一体性を与えることができるポリマーであればいかなるものでもよい。使用できる好適な水不溶性ポリマーの例には、ポリエチレン、ポリプロピレン、ポリスチレン、ブタジエンスチレンコポリマー（例えば中衝撃性および耐衝撃性ポリスチレン）、ポリアセタール、アクリロニトリル−ブタジエン−スチレンコポリマー、エチレンビニルアセテートコポリマーおよびポリプロピレン／ポリスチレンブレンドなどのブレンドがある。
【００１２】
典型的には、水不溶性ポリマーは、ポリマー複合材の全重量に対して、少なくとも５％、好ましくは約１０から８０％、より好ましくは約２０から５０％の量でポリマー複合材に存在する。好適な水不溶性ポリマーは市販されている。水溶性ポリマーの選択および量に関するさらなる詳細は当業者に周知である。
【００１３】
本発明による使用に好適な感水性ポリマーは、（ａ）分子あたり約２から４の炭素原子を含んでなるアルキレンオキシド化合物および（ｂ）分子あたり約４から２５、好ましくは約５から２５の炭素原子を含んでなるエポキシ官能性化合物を含んでなるモノマーから重合されるコポリマーであるが、但し、前記アルキレンオキシド化合物はエポキシ官能性化合物と同じ化合物でない。
【００１４】
好ましくは、本発明のアルキレンオキシド化合物（当業界では「アルケンオキシド」化合物としても称される）はエチレンオキシドである。アルキレンオキシド化合物は、以下に記載されるエポキシ官能性化合物の他に１種または複数種の重合性オレフィンオキシドコモノマーとともに重合してもよい。本発明により使用される場合、特定のオレフィンオキシドコモノマーが重要であるわけではなく、アルキル、シクロアルキル、芳香族、アルケンおよび分岐アルキル基などの炭化水素置換基を含んでいてもよい。しかし、コモノマー、例えば１，２−プロピレンオキシドの量は、ポリエチレンオキシドを水に不溶性または非膨潤性にする量を超えてはならない。典型的なオレフィンオキシドコモノマーには、１，２−プロピレンオキシド、２，３−ブチレンオキシド、１，２−ブチレンオキシド、ブタジエンモノオキシド、シクロヘキセンモノオキシド、エピクロロヒドリンなどがある。エチレンオキシドポリマーの調製は文献に開示されている。例えば、Ｈｅｌｍｕｔらに発行された米国特許第２，９６９，４０３号、Ｂａｉｌｅｙらに発行された米国特許第３，０３７，９４３号、Ｂａｉｌｅｙらに発行された米国特許第３，１６７，５１９号、Ｇｅｏｋｅらに発行された米国特許第４，１９３，８９２号およびＧｅｏｋｅらに発行された米国特許第４，２６７，３０９号を参照されたい。
【００１５】
好ましくは、エポキシ官能性化合物、すなわちエポキシ官能基を含むコモノマーは以下に示す構造の一方を有し、
【００１６】
【化１】
2004509207.tif 000002
【００１７】
上式において、ＲはＣ１からＣ２５アルキル、Ｃ１からＣ２５炭化水素またはヘテロ炭化水素、すなわち置換され、１つまたは複数の不飽和性を有するもの、アリールまたはアルキルアリールである。
【００１８】
Ｉコモノマーの具体例には、１，２−エポキシプロパン（プロピレンオキシド）；１，２−エポキシブタン；１，２−エポキシペンタン；１，２−エポキシヘキサン；１，２−エポキシヘプタン；１，２−エポキシオクタン；１，２−エポキシノナン；１，２−エポキシデカン；１，２−エポキシドデカン；１，２−エポキシヘキサデカン；１，２−エポキシ−３−ブテン（ブタジエンモノオキシド）；１，２−エポキシ−４−ペンテン；１，２−エポキシ−５−ヘキセン；１，２−エポキシ−６−ヘプテン；１，２−エポキシ−７−オクテン；１，２−エポキシ−９−デセン；２，３−エポキシプロピルベンゼン；および１，２−エポキシエチルベンゼン（スチレンオキシド）がある。
【００１９】
ＩＩコモノマーの具体例には、１，２−エポキシ−３−フェノキシプロパン（グリシジルフェニルエーテル）；２，３−エポキシプロピルメタクリレート（グリシジルメタクリレート）；グリシジル１，１，２，２−テトラフルオロエチルエーテル；グリシジル３−（ペンタデカジエニル）フェニルエーテル；１−アリルオキシ−２，３−エポキシプロパン（アリルグリシジルエーテル）；メチルグリシジルエーテル；ｎ−ブチルグリシジルエーテル；ｔ−ブチルグリシジルエーテル；およびテトラデシルグリシジルエーテルがある。
【００２０】
典型的には、感水性ポリマーは、約１０から９９．９、好ましくは約５０から９９．９、より好ましくは約７０から９９．９モル％のアルキレンオキシド化合物と、約０．１から９０、好ましくは約０．１から５０、より好ましくは約０．１から３０モル％のエポキシ官能性化合物とから重合されるであろう。２種以上のエポキシ官能性化合物を、１種または複数種のアルキレンオキシド化合物と共重合してもよい。
【００２１】
前記感水性コポリマーは、好ましくは、その重量平均分子量が好ましくはグラムモルあたり約１０万グラム（ｇ／ｇモル）を超え、より好ましくは約３０万から１，０００万であり、最も好ましくは約１００万から１，０００万である。ポリアルキレンオキシドポリマーの重量平均分子量を決定する技術は当業者に周知である。そのような技術の一つにゲル濾過クロマトグラフィーがある。
【００２２】
典型的には、本発明のポリマー複合材は、ポリマー複合材の全重量に対し、約１０から９９．９、好ましくは約２０から９０、より好ましくは約５０から８０の感水性ポリマーを含んでなる。本発明のコポリマーを製造するのに好適な出発材料は市販されている。
【００２３】
本発明の感水性ポリマーの製造に利用される特定のプロセスが重要であるわけではない。例えば、重合は、バッチ方式でも、連続方式でも、半連続方式でも実施できる。例えば、参照により本明細書に組み込まれる米国特許第４，６６７，０１３号を参照されたい。典型的には、前記反応は、液体またはスラリー相でバッチ式反応器内で実施される。好ましくは反応全体を通して液相を保つために、ほぼ大気圧または大気圧を超える圧力、例えば約０．８から３気圧で、反応温度は一般的には約−２５から１００℃、より一般的には約２５から６５℃の範囲である。例えばヘキサンまたはイソペンタンなどの液体炭化水素が一般的に使用され、アルキレンオキシドおよびエポキシ官能性化合物を導入する液体反応媒体となる。本発明の感水性ポリマーの調製には、触媒が使用されることが好ましい。前記プロセスにより、ポリマー骨格に沿ってブロックまたはランダムに分布するエポキシ官能性化合物が得られる。
【００２４】
感水性ポリマーを調製するのに好適な触媒は、アルキレンオキシドの重合を促進するいかなる触媒でも、または触媒の組合せでもよい。好ましい触媒の１つは、カルシウムとアンモニアとの反応生成物を含んでなる。この種類の触媒は、Ｇｏｅｋｅらに発行された米国特許第４，１９３，８９２号および第４，２６７，３０９号ならびにＲｅｉｃｈｌｅに発行された米国特許第４，６６７，０１３号にさらに詳細に記載されている。他の好ましい触媒は、ジエチル亜鉛などの有機亜鉛化合物を含んでなり、例えばジエチル亜鉛と水またはアルコールを含んでなる。この種類の触媒は、例えば、Ｍａｓａｔｏらに発行された米国特許第５，３２６，８５２号ならびに日本国特許第４６００７７０９号、第４５００７７５１号および第５３０２７３１号にさらに詳細に記載されている。さらに他の好ましい触媒は、バンデンバーグ触媒として知られるアルミニウム系触媒である。この種類の触媒は、例えば、Ｅ．Ｊ．Ｖａｎｄｅｎｂｅｒｇらに発行された米国特許第３，１３５，７０５号、第３，２１９，５９１号および第３，４０３，１１４号にさらに詳細に記載されている。好適な触媒についてのさらなる詳細は当業者に周知である。
【００２５】
本発明の感水性ポリマーを調製する好適なプロセスに関するさらなる詳細は当業者に周知である。さらに前記ポリマーは当業者に周知の従来の装置を用いて調製できる。
【００２６】
感水性ポリマーおよび水不溶性ポリマーの他に、追加のポリマーおよび当業者に周知の他の成分を本発明のポリマー複合材に添加することができる。典型的なポリマーおよび物質には、例えばポリビニルピロリドン、ポリアクリルアミド、ヒドロキシプロピルセルロース、ポリビニルイミダゾリンおよびポリヒドロキシエチルメタクリレートなどの他の水溶性ポリマー；髪用柔軟剤；シリコーンオイルおよび鉱油などの油；皮膚の治癒を促進または出血を止める物質；メントール、ユージノール、ユーカリプトール、サフロールおよびサリチル酸メチルなどの精油；すすぎ補助剤；非揮発性冷却剤；皮膚鎮痒剤とシクロデキストリンとの包接錯体；香料；ビタミンＥ（ビタミンＥアセテートなどのビタミンＥの通常形態を含む）；ビタミンＡおよびＢ−カロテン；パンテノールおよびアロエ；治療薬；止痒物質／反対刺激物質；抗微生物物質／角質溶解物質；抗炎症剤；ならびに収斂剤がある。このような他のポリマーおよび成分の量は、製造される製品により決定される。例えば、他の水溶性ポリマーが約２０から８０重量％の量で存在する一方で、ビタミンＥなどの添加剤は例えば約０．０１から約５．０重量％の量のみ存在してもよい。本発明のポリマー複合材に有用な他のポリマーおよび成分の選択および量に関するさらなる詳細は、当業者により決定できる。
【００２７】
本発明のポリマー複合材は、固体形態で調製されることが典型的である。前記複合材は、多くの場合、水不溶性ポリマーと感水性ポリマーとの物理的な混合物として調製される。物理的な混合物は、例えばタブレット、ペレット、パウダー、粒状物または押出し物の形態で調製できる。感水性ポリマーと水不溶性ポリマーが押出され、すなわち溶融混合されることも多い。本発明のポリマー複合材を製造する好ましい方法の１つに、約２５０から５００°Ｆの温度および約７０００から２０，０００ｐｓｉｇの圧力での両ポリマーの押出成形がある。本発明のポリマー複合材の製造に好適なプロセスおよび装置に関するさらなる詳細は当業者に周知である。
【００２８】
本発明のポリマー複合材から製造される特定の製品が重要であるわけではない。通常、前記製品は湿潤時潤滑特性を有することが望ましい。前記ポリマー複合材は、効果的な量の感水性ポリマーを含んで所望の湿潤時潤滑特性を提供することが好ましい。好ましくは、本発明により、前記製品はその潤滑特性の有意な低下なしに、繰り返し、例えば少なくとも約４回、好ましくは少なくとも約５回、より好ましくは少なくとも約１０回使用することができる。本明細書で用いられる場合、「潤滑性の有意な低下」という用語は、製品の最初の使用中に測定された摩擦係数に比べて、少なくとも約５０％、好ましくは１００％、より好ましくは２００％の摩擦係数の増加を意味する。
【００２９】
本発明のポリマー複合材から製造できる典型的なパーソナルケア器具には、例えばウェットシェービング器具、すなわちカミソリがある。典型的なウェットシェービング器具は、刃部材を支持する支持構造および前記刃部材に隣接する外部皮膚係合部分を含んでなる。湿潤時潤滑特性を有するウェットシェービング器具の例は、例えば、１９８９年１０月２４日に発行された米国特許第４，８７５，２８７号；１９９２年５月１９日に発行された米国特許第５，１１３，５８５号；１９９５年７月１１日に発行された米国特許第５，４３０，９３９号；１９９５年１０月３日に発行された米国特許第５，４５４，１６４号；１９９７年５月６日に発行された米国特許第５，６２６，１５４号；および１９９９年９月２８日に発行された米国特許第５，９５６，８４８号に開示されており、前記特許を参照により本明細書に組み込む。本発明のポリマー複合材が使用できるパーソナルケア器具の製造に関するさらなる詳細は当業者に周知である。
【００３０】
本発明のポリマー複合材から製造できる典型的な医療器具には、例えば、カテーテル、バルーンカテーテル、ガイドワイヤー、気管内チューブおよびインプラントがある。本発明のポリマー複合材が使用できる医療器具に関するさらなる詳細は当業者に周知である。
【００３１】
実施例
以下の実施例は例証目的に提供され、以下の特許請求項の範囲を制限するものではない。
実施例１
エチレンオキシドおよび１，２−エポキシフェノキシプロパンコポリマーの調製法
本明細書で使用される触媒は、Ｇｏｅｋｅらに発行された米国特許第４，１９３，８９２号および第４，２６７，３０９号に概説されている手順により調製した。
コンデンサー、添加漏斗および攪拌機を備えた窒素充填乾燥ガラス反応器で重合を行った。コンデンサーおよび添加漏斗をドライアイス／イソプロパノール浴で冷却した。７００ミリリットル（ｍｌ）のヘキサンを反応器に入れ、反応器温度を５０℃に上げた。６．５グラムの触媒スラリーを反応器に加えた。７．４グラムの１，２−エポキシフェノキシプロパンを、激しく攪拌しながら反応器に入れた。この添加の直後、１００グラムのエチレンオキシドを添加漏斗に入れ、１．５から２時間かけてゆっくりと反応器に加えた。次いで、ＣＯ２を反応混合物にパージして、未反応のエチレンオキシドを排出した。沈澱したコポリマーを真空濾過により回収した。コポリマーを３００ｍｌのヘキサンで洗浄して未反応のモノマーを除き、一定流量の窒素を流しながら室温で一晩乾燥した。これにより１２３．５グラムのコポリマーが得られた。核磁気共鳴分光法（ＮＭＲ）による分析で、１，２−エポキシフェノキシプロパンコモノマーが２モル％取り込まれていることが示された。示差走査熱分析法（ＤＳＣ）により、結晶化度４９．９％でコポリマーの融点が５１．３であることが示された。ゲル濾過クロマトグラフィー（ＧＰＣ）により、重量平均分子量が３０５万であると分かった。
【００３２】
実施例２〜５
他のコポリマーの調製
実施例１に示した重合プロセスを利用して、異なるコモノマーを様々な装入量で用いて広範囲のコポリマーを合成した。表１は、実施例２〜５の反応条件を列記している。表２は、コポリマーの特性結果を示している。
【００３３】
【表１】
2004509207.tif 000003
【００３４】
【表２】
2004509207.tif 000004
【００３５】
実施例６〜１４
ポリマー複合材の溶融混合
実施例１〜５で調製した水不溶性ポリマーと感水性コポリマーのパウダーを混合することにより、両ポリマーのポリマーブレンドを作った。表３に示すとおり異なるブレンドを調製した。
【００３６】
【表３】
2004509207.tif 000005
【００３７】
ポリマー複合材を形成するために、３０グラムのパウダーを混合ボール（Ｃ．Ｗ．Ｂｒａｂｅｎｄｅｒ，Ｐｒｅｐ　Ｃｅｎｔｅｒ，Ｔｙｐｅ　Ｄ−５１）に入れた。温度を徐々に上げて１２０℃にし、３０ｒｐｍで５分間攪拌しポリマー混合物を溶融した。次いで、この溶融ポリマーミックスを、８インチ×８インチの型に移した。この型をスチームプレス（Ｇｒｅｅｎｅｒｄ，Ｍｏｄｅｌ　ＣＰＡ−５０）に入れ、低圧（１０００ｐｓｉ）で２分間１８０℃でプレスした。温度を１８０℃に保ったまま、圧力を３分間２８００ｐｓｉ（ゲージ）まで上げた。低圧に戻した後で型を開け、水で１０分間冷却した。
【００３８】
実施例１５
摩擦係数測定
表３に列記したポリマーブレンドをこれらの実験に用いた。動摩擦係数は、Ｋａｙｎｅｓｓ　Ｉｎｃ．社製の摩擦係数試験機で測定した。当装置はＣｈａｔｉｌｌｏｎデジタルフォースゲージを備えていた。アナログのチャート記録計をフォースゲージに接続し、リアルタイムで力を記録した。チャート記録計は、フォースゲージに接続した既知のおもりにより較正した。支持体は、速度が毎分約８インチの動いているステンレススチールパネルを含んでいた。潤滑性複合材の潤滑性を試験するために、８インチ×１インチのポリマーストリップを両面テープで支持体に付けた。フォースゲージを、２１０グラムの２インチ×２インチおもりに水平に接続した。ポリマーストリップ上に水を噴霧し、摩擦測定前に１５秒の水和時間をとった。次いで、おもりを試料の一端に置き、長さ８インチのポリマーストリップの端から端まで横方向に引きずった。フォースゲージの読みを加えた重量で割った値から摩擦係数を計算した。表５はポリマーブレンドの摩擦係数をまとめたものである。
【００３９】
【表４】
2004509207.tif 000006
【００４０】
１００％ポリスチレン（実施例１２）に比べて、ＰＥＯまたはＰＥＯコポリマーを含むブレンドのほとんどは、水和時に摩擦係数が低減していた。ＰＥＯ／ＰＳの７０／３０ブレンドは、摩擦係数が０．０５５である。Ｐ（ＥＯ＋ＥＰＰ）コポリマーと呼ばれるポリ（エチレンオキシド−コ−１，２−エポキシフェノキシプロパン）は、ＥＰＰコモノマーのモル％装入量が２から１０に増加すると、摩擦係数が０．０４５から０．０３１に低下した（実施例７、８および９）。同様な結果がＰ（ＥＯ＋ＢＯ）と呼ばれるポリ（エチレンオキシド−コ−ブチレンオキシド）コポリマーでも見られた（実施例１１および１２）。ＢＯコモノマー装入量が１．７から８．５に増加すると、摩擦係数は０．０７１２から０．０５２に低下した。これらの結果は、コモノマーの装入量が高くなると、摩擦係数が低くなることを示している。一例を挙げると、ホモＰＥＯポリマーを用いている実施例６と比べると、１０モル％のエチレンオキシドおよび１，２−エポキシフェノキシプロパンコモノマーを用いている実施例９では摩擦が約４４％低下した。
【００４１】
ポリエチレンもＰＥＯコポリマーと混合して、湿潤時潤滑性複合材を形成することができる。ＰＥ／Ｐ（ＥＯ＋ＢＯ）の３０／７０ブレンドである実施例１４は、ＰＳ／Ｐ（ＥＯ＋ＢＯ）の３０／７０ブレンドである実施例１１と同じ摩擦係数であった。
【００４２】
純粋、すなわち１００％ＰＥＯコポリマーも、非常に効果的な湿潤時潤滑性材料である。例えば、１００％Ｐ（ＥＯ＋ＢＯ）コポリマー（実施例１３）は低い摩擦係数（０．０３８）を示した。しかし、これらのポリマーは水和後の機械的強度がないため取扱いが困難であった。
【００４３】
実施例１６
潤滑性の維持
この試験を利用して、繰り返し使用され持続的な潤滑性が望まれる湿潤時潤滑性組成物の使用条件をシミュレートした。
本試験は以下の手順で実施した。実施例１５に記載した摩擦試験機を用いて測定を行った。まず、水をポリマーストリップ上に噴霧して水和に１５秒とった。摩擦試験を実施して、平均動摩擦を第一回として記録した。次いで、ペーパータオルを用いて水を拭き取り、ポリマーストリップを５０℃のオーブンに１時間入れ乾燥した。ストリップを室温まで冷まし、再びそれを用いて第二回の平均動摩擦を記録した。同様にして、第三回、第四回および第五回を実施した。ストリップの繰り返し使用を模するため、各回の間にはポリマーストリップの洗浄および乾燥を行った。結果を表６にまとめる。
【００４４】
【表５】
2004509207.tif 000007
【００４５】
ＰＥＯホモポリマーを使用した実施例６は、湿潤−乾燥のサイクルを経る度に摩擦係数が劇的に上昇した。第六回の後で、その摩擦は新しいストリップの３００％を超えていた。実際、第四回の後、その摩擦係数は純粋なポリスチレンより既に高くなっていた。これは、ＰＥＯがストリップから放出された後の表面粗さの上昇により起こっている。この観察は、ＰＳ／ＰＥＯ系潤滑性ストリップがカミソリカートリッジに使用されるとき、最初の３回または４回のひげ剃りの後、ストリップの潤滑性がもはや存在しないということを示している米国特許第４，４５４，１６４号の開示と一致している。
【００４６】
その一方で、ＰＥＯコポリマーを使用した実施例８は、より高い耐摩耗性を示した。第六回の後、その摩擦は、実施例６の第二回に経験した摩擦にほぼ等しかった。これは、ＰＥＯコポリマーが、特に繰り返し使用が必要とされる用途で、潤滑性組成物の有用な寿命を延ばせることを明らかに表している。
【００４７】
本発明は、特定の様態に関して記載されてきたが、当業者なら他の様態も特許請求の範囲に含まれることを認識するであろう。例えば、本明細書に記載した特定のエポキシド官能性化合物の他に、例えばジエポキシドなどの他のエポキシド官能性化合物が本発明のアルキレンオキシド化合物とともにコモノマーとして使用できることを当業者は認識するであろう。
【国際公開パンフレット】
2004509207.tif 000008
2004509207.tif 000009
2004509207.tif 000010
2004509207.tif 000011
2004509207.tif 000012
2004509207.tif 000013
2004509207.tif 000014
2004509207.tif 000015
2004509207.tif 000016
2004509207.tif 000017
2004509207.tif 000018
2004509207.tif 000019
2004509207.tif 000020
2004509207.tif 000021
2004509207.tif 000022
2004509207.tif 000023
2004509207.tif 000024
2004509207.tif 000025
2004509207.tif 000026
2004509207.tif 000027
2004509207.tif 000028
2004509207.tif 000029
2004509207.tif 000030
【国際調査報告】
2004509207.tif 000031
2004509207.tif 000032
2004509207.tif 000033